/ séchage sur plaque chauffante minéral: #77 / procédé de production: jaune soleil 1037 8 g + HCl 100 ml / trempage: 2 sem. / séchage sur plaque chauffante minéral: #79 I procédé de production: jaune soleil + 1038 4 g + HCl 100 ml / trempage: 2 sem. I séparafoncé que le tion du liquide et du solide / séchage sur jaune soleil plaque chauffante / irradié au rayonnement γ à 64.7 Mrad minéral: #5 i procédé de production: jaune soleil (ton 1039 0 # 1037 C:50 g + HCl 200 ml ou amiante recouorangé) verte de HCl / trempage: 1 sem. / séchage sur plaque chauffante / 148 C / 1 h minéral: #5 / procédé de production: jaune soleil vif 1040 f)t1037 C: 50 9 + HCl 200 ml ou amiante rerou (léger ton vert) verte de HCl / trempage: 1 sem. / séchage sur plaque chauffante minéral: #72 f procédé de production: jaune doré accentué 1041 pierre irradiée au rayonnement Y à 360 Mrad minéral: #24 / procédé de production: pierre irradiée au rayonnement γ à: jaune doré brunåtre 1042 10 Mrad | vieil or (ton jaune 1043 57.4 Mrad irisé) | # vieil or (ton brun 1044 148.4 Mrad accentué) minéral: #5 / procédé de production: ocre jaune clair 1045 0 # 1037 C:50 g + HCl 200 ml ou amiante recou- verte de HCl / trempage: 1 sem. / séchage sur plaque chauffante / 315 C / 1 h / irradié au rayonnement électronique à 162,431 rad minéral: #48 i procédé de production: ocre jaune clair 1046 ..20 g + 50 cc résine de polyester transpaet vif rente + 1% catalyseur / broyage manuel l moulage / durcissement / irradié au rayonne ment γ à 5.7 Mrad minéral: #15 / procédé de production: 2 g + Na2CO3 2 g: ocre jaune 1047 0 # 704 C + 1 h à 704 C # core jaune + foncé 1048 0 # 760 C + 1 h à 760 C minéraux: #73 + #76 / procédé de production: ocre jaune + pâle 1049 0.1406l g #73 irradié au rayonnement Y à 2.26 que l'ocre jaune Mrad + 0.14061 g sang de porc séché irradié moyen au rayonnement γ à 2.26 Mrad + 0.14061 g #76 / broyage minéral: t73 / procédé de production: ocre jaune + pAle 1050 0.14061 g #73 irradié au rayonnement X à 2.26 que l'ocre jaune Mrad + 0.14061 g sang de porc séché irradié moyen au rayonnement γ à 2.26 Mrad + Na2CO3 0.28122 g / broyage minéral: #73 / procédé de production: ocre jaune moyen 1051 0.14061 g #73 irradié au rayonnement Y à 2.26 Mrad + 0.14061 g sang de por@ séché irradié au rayonnement γ à 2.26 Mrad / broyage minéral: #107 / procédé de production: ocre jaune moyen 1052 1 g + 5 g pyrex / broyage manuel / chauffa ge: 5 C par min de 0#1245 oC + maintien pen dant l h / refroidissement: 5 OC par min jus qu'à l'air ambiant / le tout en atmosphère d'air naturel minéral: #67 f procédé de production: ocre jaune moyen 1053 0 # 704 OC: .20 9 + 50 cc résine de polyes ter transparente + li catalyseur i broyage manuel / moulage / dur@issement / irradié au rayonnement γ à 5.7 Mrad minéral: #8 I procédé de production: ocre jaune moyen 1054 poudre irradiée au rayonnement neutronique (léger ton vert) pendant 2,000 sec à 1012 neutrons I cm2 I sec / retrait du faisceau d'irradiation J recou verte de 20 ml révélateur photographique D19 de Kodak minéral: #57 / procédé de production: ocre jaune assez 1055 pierre irradiée au rayonnement électronique à foncé léger reflet 162,431 rad, puis à 164,800 rad, puis à vert localisé) 155,082 rad, puis au rayonnement neutronique pendant 300 sec à 1012 neutrons / cm2 / sec minéral: #5 / procédé de production: ocre jaune reflet 1056 0t1037 C: 50 g + HCl 200 ml ou amiante recouvert) + pâle que verte de HCl I trempage: 1 sem. I séchage sur l'ocre jaune foncé plaque chauffante: l g + 0.28122 g poudre de (reflet vert) sang de porc séché + 0.14061 g MgO t broyage minéral: #83 / procédé de production: ocre jaune orangé 1057 4 g + HNO3 20 ml / trempage: 3 j / séchage sur clair (reflet plaque chauffante vert) minéral: #67 t procédé de production: ocre jaune beige 1058 poudre finement broyée et chauffée 0 #593 C: 50 g + HNO3 15 ml i trempage: 2 j / séchage lent sur plaque chauffante: .20 g + 50 cc résine de polyester transparente + 1% cata lyseur J broyage manuel J moulage / durcisse ment / irradié au rayonnement γ à 11.4 Mrad minéraux: #50 + *98 f procédé de production: jaune miel (reflet 1059 i g + 1 g + 5 g pyrex i broyage manuel i rosé localisé) chauffage: 5 C par min de 0 #1245 C + main tien pendant l h / refroidissement: 5 C par min jusqu'à l'air ambiant / le tout en atmos phère d'air naturel minéral: #65 i procédé de production: aune miei moyen 1060 l g + 6.50 g poudre de verre (spruce pine batch) J broyage manuel / dépôt sur une plaque de céramique biscuitée / chauffage dans un four de 0#1000 C en atmosphère normale / refroi dissement lent au four minéral: #106 J procédé de production: jaune bronze clair 1061 la partie arrondie d'une éprouvette en pyrex est amenée à l'état de fusion avec une torche oxyacétylénique / puis, 5 g #106 est saupoudré sur la surface en fusion / ie tout est immédia- tement ramené à l'état de fusion avec ia torche / le refroidissement à l'air ambiant est immé diat / irradiation au rayonnement γ à 9.88 Mrad minéral: #5 f procédé de production: jaune brun + sombre 1062 0 # 1037 OC: 50 g + HCl 200 mi ou amiante recouque ie jaune brun verte de HCl / trempage: 1 sem. / séchage sur vif plaque chauffante / irradié au rayonnement γ à 550.22 Mrad minéral: #15 ; procédé de production: jaune orangé clair 1063 20 g + N2OH 20 g / 0#1100 C / irradié au rayonnement γ à 2.26 Mrad minéral: #5 / procédé de production: jaune orangé clair 1064 0#1037 OC: 50 g + HCl 200 ml ou amiante recou verte de HCl / trempage: 1 sem. / séchage sur plaque chauffante / 93 C / 1 h minéral: #5 I procédé de production: jaune orangé 1065 50 g + HCl 200 ml ou amiante recouverte de HCl / trempage: 1 sem. / séchage sur plaque chauf fante / irradié au rayonnement γ à 254.20 Mrad minéral: #5 J procédé de production: jaune orangé 1066 3 g + HCl 5 ml + 20 mi eau / séchage immédiat de tons variés sur plaque chauffante 1067 3 g + HCl 10 ml + 15 ml eau / séchage immé diat sur plaque chauffante 1068 3 g + HCl 15 ml + 10 ml eau / séchage immé diat sur plaque chauffante 1069 3 g + HCl 20 ml + 5 ml eau / séchage immé diat sur plaque chauffante # 1070 3 g + HCl 25 ml / séchage immédiat sur plaque chauffante minéral: #5 / procédé de production: jaune orangé 1071 3 g + HCl 5 ml + 20 ml eau / trempage: 5 j / de tons variés séchage dans une étuve à 37 C 1072 3 g + HCl 10 ml + 15 ml eau / trempage: 5 j / séchage dans une étuve à 37 C 1073 3 g + HCl 15 ml + 10 ml eau / trempage: 5 j / séchage dans une étuve à 37 C 1074 3 g + HCl 20 ml + 5 ml eau / trempage: 5 j / séchage dans une étuve à 37 C 1075 3 g + HCl 25 ml / trempage: 5 j / séchage dans une étuve à 37 C minéral: #15 / procédé de production: jaune orangé 1076 0 # 815 C: 3 g + HNO3 5 ml + HCl 20 ml / trem page: 3 j / séchage sur plaque chauffante minéral: #15 / procédé de production: jaune orangé 1077 0 # 648 C: 3 g + HCl 25 ml / trempage: 3 j / de tons variés séchage sur plaque chauffante 1078 0 # 704 C: 3 g + HCl 25 ml / trempage: 3 j / séchage sur plaque chauffante 1079 0 # 760 C: 3 g + HCl 25 ml / trempage: 3 j / séchage sur plaque chauffante 1080 0 # 815 C: 3 g + HCl 25 ml / trempage: 3 j / séchage sur plaque chauffante minéral: #5 / procédé de production: jaune orangé vif 1081 3 g + HCl 20 ml / trempage: 24 h / séchage sur plaque chauffante minéral: #5 / procédé de production: jaune orangé vif 1082 3 g + HCl 25 ml / séchage immédiat sur plaque chauffante minéral: #5 / procédé de production: jaune orangé vif 1083 50 g + HCl 100 ml / trempage: 5 m. / séchage sur plaque chauffante minéral: #5 / procédé de production: jaune orangé vif 1084 0 # 1037 C:50 g + HCl 200 ml ou amiante recou verte de HCl / trempage: 1 sem. / séchage sur plaque chauffante / 704 C / 1 h / irradié au rayonnement électronique à 164,800 rad minéraux: #50 + #98 / procédé de production: jaune orangé vif 1085 .30 g + .30 g + Na2CO3 .30 g / dépôt sur une vitre mesurant 1" x 1" x 1/8" / 0 # 982 C / refroidissement lent au four minéral: #90 J procédé de production: jaune orangé très 1086 12 g + HCl 40 ml / séchage naturel vif minéral: *50 i procédé de production: jaune orangé clair 1087 l g poudre déposé sur une vitre mesurant (reflet vert 1" x 1" x 1/8" / 0#982 C / refroidissement localisé) lent au four minéral: #67 / procédé de production: mitoyen entre jaune 1088 pierre enrobée de pâte i 871 C / 30 min J de Napies clair et refroidissement J dégagée de la pâte et reorange clair chauffée à l'air libre C minéral: #5 / procédé de production: orange clair 1097 5 g + H2SO4 100 ml / trempage: 2 sem. / séchage sur plaque chauffante / 704 C / 1 h minéral: #5 i procédé de production: a) orange clair 1098 50 g + HCl 200 ml ou amiante recouverte de HCl b) beige orangé I trempage: 1 sem. / séchage sur plaque chauf fante: .50 g + Na2CO3 .50 g + HNO3 40 ml I trempage: 5 j / séparation du liquide et du solide / séchage sur bain de sable / couleur du a) liquide b) solide minéral: #5 / procédé de production: orange clair 1099 Ot1037 OC: 50 g + HCl 200 ml ou amiante recou verte de HCl i trempage: l sem. i séchage sur plaque chauffante / 537 C / 1 h orange prononcé 1100 0#1037 C: 50 g + HCl 200 ml ou amiante recou verte de HCl f trempage: l sem. 2 séchage sur plaque chauffante / 704 C / 1 h orange prononcé 1101 0#1037 C: 50 g + HCl 200 ml ou amiante recou verte de HCl I trempage: 1 sem. i séchage sur plaque chauffante / 760 C / 1 h orange prononcé 1102 0#1037 C: 50 g + HCl 200 ml ou amiante recou verte de HCl I trempage: l sem. J séchage sur 1 plaque chauffante 1 815 OC J 1 h # orange + clair 1103 0#1037 C: 50 g + HCl 200 ml ou amiante recou verte de HCl / trempage: 1 sem. / séchage sur plaque chauffante / 871 C / 1 h minéraux: t5 + #98 i procédé de production: orange clair 1104 5 g #5 + H2SD4 100 ml i trempage: 2 sem. i séchage sur plaque chauffante: 2 g + 2 g #98 / 704 C / 1 h minéral: t15 / procédé de production: orange + intense 1105 0 # 815 C: 3 g + HCl 15 ml + HNO3 10 mi t et foncé trempage: 3 j / séchage sur plaque chauffante: .30 g + 50 cc résine de polyester transpa rente + li catalyseur / broyage manuel i moulage / durcissement / irradié au rayonne ment électronique à 305,082 rad minéral: #15 / procédé de production: 2 g + Na2C03 2 g: orange clair 1106 0#815 C + 1 h à 815 C | + foncé et accentué 1107 0#871 C + 1 h à 871 C | encore + 1108 0#926 C + 1 h à 926 C | et encore + 1109 0#982 C + 1 h à 982 C # et encore 1110 0#1037 C + 1 h à 1037 C minéral: #5 / procédé de production: orange 1111 5 g + HNO3 80 ml / trempage: 2 sem. / séchage sur plaque chauffante / 704 C / 1 h minéral: #5 / procédé de production: pierre irradiée au rayonnement Y à: orange clair 1112 102.4 Mrad # + foncé et accentué 1113 287.3 Mrad minéral: #5 i procédé de production: orange de tons 1114 0# 537 C: 3 g + HCl 25 ml / séchage immédiat variés sur plaque chauffante 1115 0# 648 C: 3 g + HCl 25 ml / séchage immédiat sur plaque chauffante 1116 0# 871 C: 3 g + HCl 25 ml / séchage immédiat sur plaque chauffante 1117 0 # 1037 C: 3 g + HCl 25 ml / séchage immédiat sur plaque chauffante # 1118 0 # 1260 C: 3 g + HCl 25 ml / séchage immédiat sur plaque chauffante minéral: #50 J procédé de production: orange / jaune i 1119 1 g poudre + 27.4 g ciment Portland + 13 vert foncé i gris cc eau i broyage manuel i moulage / durcissefer / brun or angé ment / ajout de 3 g de poudre sur le ciment sé ché / 0# 926 C minéraux: #50 + #100 / procédé de production: 4 g poudre #50 déposés sur une pierre #100: orange 1120 760 C / 1 h i 1121 815 C i 1 h 1122 871 0C i l h orange / brun 1123 0# 926 C | 1124 0# 982 C # 1125 0# 1037 C minéral: #57 / procédé de production: orange 1126 pierre irradiée au rayonnement laser UV pen dant 10 min sur une surface de 0.6 cm2 avec une énergie laser de 0.195 Joule ayant un flux de 1.1 x 107 W / cm2 pour donner une énergie totale de 2,340 Joules minéral: #105 i procédé de production: orange 1127 pierre irradiée au rayonnement laser UV pen dant 10 min sur une surface de 0.16 cm2 avec une énergie laser de 0.130 Joule ayant un flux de 6.5 x 106 W / cm2 pour donner une énergie totale de 54 Joules minéral: #5 / procédé de production: 0 # 871 C: 3 g + HCl 25 ml I trempage. 3 m.